"少なくとも1から100個または1から50個の繰り返し単位を含むポリマーであって、前記繰り返し単位が、a次式で表される繰り返し単位5から60または15から50モルパーセント、およびb次式で表される繰り返し単位40から95または50から85モルパーセントを含む構造aおよびbを有し、式中、各R1は独立にC1~C100ヒドロカルビル基であり、各R2は次式で表され、R3は、水素およびC1~C24ヒドロカルビル基のいずれかからなる群から独立に選択され、X1、X2、X3、X4、X5およびX6は、水素、フェニル、メチルおよびエチルからなる群から独立に選択され、ただし同じポリオキシアルキレンオキシアルキレン単位に結合した前記2個のX基の少なくとも1個は水素であり、p、qおよびrは各々独立に、0を含めて、0から100の任意の整数であり、ただしp、qおよびrの少なくとも1個は0でなく、R4は独立に、C1~30ヒドロカルビル基またはヒドロカルビル基C6~24またはC8~18ヒドロカルビル基代表的にはアルキル基またはアルカリール基またはアリール基であり、sは0または1のいずれかである、ポリマー。R1がエポキシド、代表的にはジエポキシド、またはその混合物から誘導され得る、請求項1に記載のポリマー。前記エポキシドが脂肪族または芳香族、代表的には芳香族である、先行する請求項のいずれかに記載のポリマー。X1からX6が、水素とメチル基との混合が存在するように独立に選択される、先行する請求項のいずれかに記載のポリマー。R2がポリオキシアルキレン基であり、p、qおよびrの合計が少なくとも9、少なくとも15、少なくとも少なくとも25または少なくとも30であり得る、先行する請求項のいずれかに記載のポリマー。R2がポリオキシアルキレン基であり、p、qおよびrの合計が最高90または最高75または最高50であり得る、先行する請求項のいずれかに記載のポリマー。R2がポリオキシアルキレン基であり、p、qおよびrの合計が9から90、または15から90、または25から75、または30から50であり得る、先行する請求項のいずれかに記載のポリマー。R3が、アルコールなどの重合開始剤から誘導され得る、先行する請求項のいずれかに記載のポリマー。R4が式R4-NH2の第一級アミンから誘導され得る、先行する請求項のいずれかに記載のポリマー。R4が、C6~24炭素原子またはC8~18炭素原子を有する第一級鎖状または分枝代表的には鎖状アミンから誘導される、先行する請求項のいずれかに記載のポリマー。粒子状固体代表的には顔料または充填剤、有機媒体または水性媒体、および先行する請求項1から10のいずれかに記載のポリマーを含む、組成物。顔料がフタロシアニンまたはその混合物である、請求項11に記載の組成物。前記ポリマーが、0.1から50重量、または0.25から35重量、および0.5から30重量から選択される範囲に存在する、先行する請求項11から12のいずれかに記載の組成物。粒子状固体、極性液体、膜形成樹脂、および先行する請求項1から10のいずれかに記載のポリマーを含む、塗料またはインク。顔料、極性液体、および先行する請求項1から10のいずれかに記載のポリマーを含む、インクジェット式印刷インク。先行する請求項1から10のいずれかに記載のポリマーの分散剤としての使用。インクまたは塗料における分散剤としての先行する請求項1から10のいずれかに記載のポリマーの使用。本発明者らは、本明細書に開示する組成物が、高いミルベース粘度、および水性分散系の高い安定性、改善された顔料分散、より低いインク粘度、高顔料添加量、およびエージング後のより低いずり減粘度の少なくとも1つが可能であることを発見した。一実施形態においては、本発明は、少なくとも1から100個または1から50個の繰り返し単位を含むポリマーであって、繰り返し単位が、a次式で表される繰り返し単位5から60または15から50モルパーセント、およびb次式で表される繰り返し単位40から95または50から85モルパーセントを含む構造aおよびbを有する、ポリマーを提供する。式中、各R1は独立にC1~C100ヒドロカルビル基であり得、各R2は次式で表わされ得、R3は、水素およびC1~C24ヒドロカルビル基のいずれかからなる群から独立に選択され、X1、X2、X3、X4、X5およびX6は、水素、フェニル、メチルおよびエチルからなる群から独立に選択され得、ただし同じポリオキシアルキレンオキシアルキレン単位に結合した前記2個のX基の少なくとも1個は水素であり、p、qおよびrは各々独立に、0を含めて、0から100の任意の整数であり得、ただしp、qおよびrの少なくとも1個は0でなく、R4は独立に、C1~30ヒドロカルビル基またはC6~24ヒドロカルビル基またはC8~18ヒドロカルビル基代表的にはアルキル基またはアルカリール基またはアリール基であり得、sは0または1のいずれかであり得る。各R2は独立に、ランダム構造またはブロック構造を有し得る。このポリマーは、水素またはアルキル、代表的には水素などの重合停止基によって停止され得る。一実施形態においては、本発明ポリマーは、エポキシド代表的にはジエポキシド、第一級ヒドロカルビルアミンおよびポリオキシアルキレン第一級アミン代表的にはポリエーテルアミンの反応を含むプロセスによって得られ得る/得ることができる。一実施形態においては、本発明は、粒子状固体代表的には顔料または充填剤、有機媒体または水性媒体、および本明細書に開示するポリマーを含む、組成物を提供する。一実施形態においては、本発明は、粒子状固体、極性液体、膜形成樹脂、および本明細書に開示するポリマーを含む、塗料またはインクを提供する。一実施形態においては、本発明は、顔料、極性液体、および本明細書に開示するポリマーを含む、インクジェット式印刷インクを提供する。一実施形態においては、本発明は、インクジェット式印刷インクを含むカートリッジを提供する。インクジェット式印刷インクは、顔料、極性液体、および本明細書に開示するポリマーを含む。一実施形態においては、本発明は、本明細書に開示するポリマーの分散剤としての使用を提供する。一実施形態においては、本発明は、本明細書に開示する組成物における分散剤としての本明細書に開示するポリマーの使用を提供する。本発明は、本明細書に開示する組成物を提供する。R1は、エポキシド、代表的にはジエポキシド、またはその混合物から誘導され得る。エポキシドは、ポリオールのグリシジルエーテルであり得る。エポキシドは、鎖状、分枝または環式であり得る。エポキシドは、脂肪族または芳香族、代表的には芳香族であり得る。エポキシドとしては、ジグリシジルエーテルビスフェノールADGEBA、ジグリシジルエーテルテトラブロモビスフェノールA、トリグリシジルエーテルトリフェノールメタン、トリグリシジルエーテルトリフェノールエタン、トリ-2,3-エポキシプロピルイソシアヌラート、テトラグリシジルエーテルテトラフェノールエタン、テトラグリシジルエーテルメチレンジアニリン、パーグリシジルperglycidylエーテルノボラック樹脂およびオリゴマー、またはその混合物が挙げられ得る。エポキシドは、DowChemicals製DER331登録商標エポキシ樹脂、またはHexionSpecialtyChemicals製EPON登録商標樹脂828などのEPON登録商標樹脂として市販されている場合もある。一実施形態においては、X1からX6基の少なくとも50モルパーセントは水素であり得、その結果、オキシエチレン基であるポリオキシアルキレンオキシアルキレン単位が得られ得る。一実施形態においては、X1からX6基の50モルパーセント未満は水素であり得、その結果、オキシプロピレン基であるポリオキシアルキレンオキシアルキレン単位が得られ得る。一実施形態においては、X1からX6は、水素とメチル基との混合が存在するように独立に選択され得る。得られるポリオキシアルキレンオキシアルキレン単位は、オキシエチレン基とオキシプロピレン基との混合であり得る。R2基は、ポリオキシアルキレン第一級アミン代表的にはポリエーテルアミンの残基であり得る。ポリオキシアルキレン第一級アミンは、HuntsmanCorporation製Surfonamine登録商標アミンとして市販されている場合もある。Surfonamine登録商標アミンの具体例は、L-100プロピレンオキシドとエチレンオキシドのモル比が3:19、およびL-207プロピレンオキシドとエチレンオキシドのモル比が10:32、L200プロピレンオキシドとエチレンオキシドのモル比が3:41、L-300プロピレンオキシドとエチレンオキシドのモル比が8:58である。括弧内の数字は、それぞれプロピレンオキシドおよびエチレンオキシドのおおよその繰り返し単位である。R2の繰り返し単位は、構造に沿って無秩序に変動し得、類似単位のブロックであり得、または類似単位のブロックの無秩序な組合せであり得る。一実施形態においては、R2基はポリオキシアルキレン基であり得、p、qおよびrの合計は少なくとも9、少なくとも15、少なくとも少なくとも25または少なくとも30であり得る。p、qおよびrの合計は、最高90または最高75または最高50であり得る。例えば、p、qおよびrの合計は、9から90、または15から90、または25から75、または30から50であり得る。R3は、アルコールなどの重合開始剤から誘導され得る。アルコールとしては、メタノール、エタノール、プロパノール、ブタノール、ペンタノール、ヘキサノール、ヘプタノール、オクタノール、2-エチルヘキサノール、ノナノール、デカノール、ドデカノール、トリデカノール、ブタデカノール、ペンタデカノール、ヘキサデカノール、ヘプタデカノール、オクタデカノール、ノナデカノール、エイコサノール、ペンタエリスリトール、マンニトール、ソルビトール、グリセロール、ジグリセロール、トリグリセロール、テトラグリセロール、エリトリトール、2-ヒドロキシメチル-2-メチル-1,3-プロパンジオールトリメチロールエタン、2-エチル-2-ヒドロキシメチル-1,3-プロパンジオールトリメチロールプロパン、1,2,4-ヘキサントリオール、またはその混合物が挙げられ得る。アルコール混合物を使用してR3基を形成するときには、アルコールは、例えば、MonsantoのOxoAlcohol登録商標7911、OxoAlcohol登録商標7900およびOxoAlcohol登録商標1100、ICIのAlphanol登録商標79、Condea現在のSasolのNafol登録商標1620、Alfol登録商標610およびAlfol登録商標810、EthylCorporationのEpal登録商標610およびEpal登録商標810、ShellAGのLinevol登録商標79、Linevol登録商標911およびDobanol登録商標25L、CondeaAugusta、MilanのLial登録商標125、HenkelKGaA現在のCognisのDehydad登録商標およびLorol登録商標、ならびにUgineKuhlmannのLinopol登録商標7-11およびAcropol登録商標91であり得る。R4は、式R4-NH2の第一級アミンから誘導され得る。R4は、鎖状または分枝ヒドロカルビル基、代表的にはアルキル基またはアルカリール基またはアリール基であり得る。R4は、C1~30炭素原子またはC6~24またはC8~18炭素原子を有する第一級鎖状または分枝代表的には鎖状アミンから誘導され得る。第一級アミンとしては、メチルアミン、エチルアミン、プロピルアミン、ブチルアミン、ペンチルアミン、ヘキシルアミン、ヘプチルアミン、オクチルアミン、2-エチルヘキシルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、オクタデシルアミン、ノナデシルアミン、エイコシルアミン、またはその混合物が挙げられ得る。上述したように、ポリマーは、エポキシド代表的にはジエポキシド、第一級ヒドロカルビルアミンおよびポリオキシアルキレン第一級アミン代表的にはポリエーテルアミンの反応を含むプロセスによって得られ得る/得ることができる。エポキシドと第一級アミン第一級ヒドロカルビルアミンおよびポリオキシアルキレン第一級アミンのモル比は、1:1から1:2、または1:1.05から1:1.3、または1:1.1から1:1.2であり得る。ヒドロカルビルアミンとポリオキシアルキレンアミンの比は、1:20から20:1、または5:1から1:5、または2:1から1:2であり得る。プロセスは、20から200°C、40°Cから120°C、または60°Cから100°Cの範囲の反応温度を有し得る。プロセスは、不活性雰囲気または空気中で実施され得る。不活性雰囲気が使用される場合、雰囲気は窒素またはアルゴンであり得る。反応は、場合によっては、溶媒の存在下で実施され得る。代表的には、溶媒は不要である。溶媒としては、水、または本明細書に開示する有機媒体が挙げられる。産業上の利用一実施形態においては、本明細書に開示する本明細書に開示するポリマーは、分散剤、代表的には粒子状固体分散剤である。本明細書の異なる実施形態において開示されるポリマーは、0.1から50重量、または0.25から35重量、および0.5から30重量から選択される範囲で本発明の組成物中に存在し得る。組成物中に存在する粒子状固体は、有機媒体に実質的に不溶である任意の無機固体材料または有機固体材料であり得る。一実施形態においては、粒子状固体は、顔料または充填剤である。一実施形態においては、本発明の組成物は、粒子状固体、有機液体、結合剤、および本明細書に開示するポリマーを含む、塗料またはインクを与える。一実施形態においては、固体は、例えば、ThirdEditionoftheColourIndex1971、およびその後の改訂版、およびその増補において、Pigmentsの標題の章で記述された一般に認められたクラスの顔料のいずれかからの有機顔料である。カーボンブラックは、厳密には無機であるが、その分散性においてむしろ有機顔料のように振る舞う。適切な固体の例は、油性インク用顔料;塗料およびプラスチック材料用顔料、増量剤および充填剤;分散染料;溶媒染浴、インクおよび他の溶媒適用システム用蛍光増白剤および繊維助剤;油性および逆相乳濁液掘削泥水用固体;有機固体において分散系として適用されるドライクリーニング流体、殺生物剤、農薬および医薬品における塵埃および固体粒子;粒子状セラミック材料;磁性材料および磁性記録媒体;複合材料用のガラス、鋼、炭素、ホウ素などの繊維である。無機固体としては、タルク、カオリン、シリカ、重晶石およびチョーク、酸化アルミニウム三水和物などの難燃充填剤、または水酸化マグネシウムなどの増量剤および充填剤;アルミナ、シリカ、ジルコニア、チタニア、窒化ケイ素、窒化ホウ素、炭化ケイ素、炭化ホウ素、混合ケイ素-アルミニウム窒化物、金属チタナートなどの粒子状セラミック材料;遷移金属、特に鉄およびクロムの磁性酸化物、例えば、ガンマ-Fe2O3、Fe3O4、およびコバルトドープ酸化鉄、酸化カルシウム、フェライト、特にバリウムフェライトなどの粒子状磁性材料;ならびに金属粒子、特に金属の鉄、ニッケル、コバルト、銅およびそのアロイが挙げられる。一実施形態においては、顔料は、フタロシアニン、またはその混合物であり得る。フタロシアニンとしては、例えば、フタロシアニングリーン顔料Clariant製HostapermGreenGNX、フタロシアニンブルー顔料ICIChemicals製MonastralBlueBG、またはフタロシアニンブルー顔料ToyoInkMFG.Co.,Ltd製LionelBlueFG7400Gが挙げられ得る。フタロシアニン顔料は、多くの場合、高ミルベース粘度で低分散をもたらす代表的には、アルコール/水媒体。一実施形態においては、本発明の組成物中に存在する有機媒体は、水性または有機液体であり得る。有機液体は、非極性または極性の有機液体であり得るが、極性有機液体が代表的には使用される。有機液体に関連した極性という用語は、有機液体が、JournalofPaintTechnology,Vol.38,1966,269ページのCrowleyetal.によるAThreeDimensionalApproachtoSolubilityと題する論文に記載のように、中程度から強度の結合を形成することができることを意味する。かかる有機液体は、一般に、上記論文に定義されたように、水素結合数hydrogenbondingnumberが5以上である。適切な極性有機液体の例は、アミン、エーテル、特に低級アルキルエーテル、有機酸、エステル、ケトン、グリコール、アルコールおよびアミドである。かかる適度に強い水素結合性液体の多数の具体例が1968年にNoyesDevelopmentCorporationによって刊行されたIbertMellanによるCompatibilityandSolubilityと題する本の39~40ページの表2.14に記載されている。これらの液体すべてが、本明細書で使用される極性有機液体という用語の範囲内にある。一実施形態においては、極性有機液体としては、ジアルキルケトン、アルカンカルボン酸のアルキルエステル、およびアルカノールが挙げられ、特にかかる液体は6個または8個を含めて合計6個または8個までの炭素原子を含む。極性有機液体の例としては、アセトン、メチルエチルケトン、ジエチルケトン、ジイソプロピルケトン、メチルイソブチルケトン、ジイソブチルケトン、メチルイソアミルケトン、メチルn-アミルケトン、シクロヘキサノンなどのジアルキル、およびシクロアルキルケトン;酢酸メチル、酢酸エチル、酢酸イソプロピル、酢酸ブチル、ギ酸エチル、プロピオン酸メチル、酢酸メトキシプロピル、および酪酸エチルなどのアルキルエステル、エチレングリコール、2-エトキシエタノール、3-メトキシプロピルプロパノール、3-エトキシプロピルプロパノール、酢酸2-ブトキシエチル、酢酸3-メトキシプロピル、酢酸3-エトキシプロピル、および酢酸2-エトキシエチルなどのグリコールならびにグリコールエステルおよびエーテル;メタノール、エタノール、n-プロパノール、イソプロパノール、n-ブタノール、およびイソブタノールなどのアルコール、ならびにジエチルエーテルおよびテトラヒドロフランなどのジアルキルエーテルおよび環式エーテルが挙げられる。一実施形態においては、溶媒はアルコール、アルカンカルボン酸およびアルカンカルボン酸エステルである。極性有機液体としては、メタノール、エタノール、n-プロパノール、イソプロパノール、n-ブタノールおよびイソブタノール、またはその混合物が挙げられる。極性有機液体として使用することができる有機液体の例は、塗料、インクなどの種々の用途に使用されるインク、塗料、チップchipなどの膜形成樹脂である。かかる樹脂の例としては、その混合物を含めて、Versamid商標、Wolfamid商標などのポリアミド、ならびにエチルセルロースおよびエチルヒドロキシエチルセルロース、ニトロセルロースおよび酢酸酪酸セルロース樹脂などのセルロースエーテルが挙げられる。塗料樹脂の例としては、短油アルキド/メラミン-ホルムアルデヒド、ポリエステル/メラミン-ホルムアルデヒド、熱硬化性アクリル/メラミン-ホルムアルデヒド、長油アルキド、ポリエーテルポリオール、ならびにアクリル、および尿素/アルデヒドなどのマルチメディア樹脂multi-mediaresinが挙げられる。有機液体は、ポリオール、すなわち、2個以上のヒドロキシ基を有する有機液体であり得る。一実施形態においては、ポリオールとしては、アルファ-オメガジオールまたはアルファ-オメガジオールオキシアルキレンが挙げられる。一実施形態においては、非極性有機液体は、脂肪族基、芳香族基またはその混合物を含む化合物である。非極性有機液体としては、非ハロゲン化芳香族炭化水素例えば、トルエンおよびキシレン、ハロゲン化芳香族炭化水素例えば、クロロベンゼン、ジクロロベンゼン、クロロトルエン、非ハロゲン化脂肪族炭化水素例えば、6個以上の炭素原子を含む、完全飽和と部分飽和の両方の鎖状および分枝脂肪族炭化水素、ハロゲン化脂肪族炭化水素例えば、ジクロロメタン、四塩化炭素、クロロホルム、トリクロロエタンおよび天然非極性有機物例えば、植物油、ヒマワリ油、亜麻仁油、テルペンおよびグリセリドが挙げられる。有機液体は、アクリラート希釈モノマーであり得る。アクリラート希釈モノマーは、アクリル化エポキシダイズ油、ビスフェノールAエポキシジアクリラート、エポキシアクリラート/モノマーブレンド、アクリル化エポキシ亜麻仁油、ノニルフェノールエトキシラート、2-フェノキシエチルアクリラート、フェノールエトキシラートモノアクリラート、ラウリルアクリラート、ヘキサデシルアクリラート、ステアリルアクリラート、ノニルフェノールプロポキシラート2.5モノアクリラート、ミリスチルアクリラート、1,6-ヘキサンジオールジアクリラート、ビスフェノールAエトキシラートジアクリラート、ポリエチレングリコール200ジアクリラート、トリプロピレングリコールジアクリラート、ネオペンチルグリコールプロポキシラートジアクリラート、ネオペンチルグリコールエトキシラートジアクリラート、脂肪族エトキシラートジアクリラート、脂肪族ジアクリラート、ジプロピレングリコールジアクリラート、ビスフェノールAエトキシラートジアクリラート、1,6-ヘキサンジオールエトキシラートジアクリラート、1,6-ヘキサンジオールプロポキシラートジアクリラート、トリメチロールプロパントリアクリラート、トリメチロールプロパンプロポキシラートトリアクリラート、トリメチロールプロパンエトキシラートトリアクリラート、脂肪族ジアクリラート、ジトリメチロールプロパンテトラアクリラート、ジペンタエリスリトールペンタアクリラート、脂肪族アミンアクリラート、脂肪族アミンアクリラート、トリプロピレングリコールジアクリラート、グリセリルプロポキシラートトリアクリラート、トリメチロールプロパンプロポキシラートトリアクリラート、トリメチロールプロパンエトキシラートトリアクリラート、トリメチロールプロパントリアクリラート、ジトリメチロールプロパンペンタアクリラート、脂肪族ウレタントリアクリラート、脂肪族ウレタンジアクリラート、芳香族ウレタンヘキサアクリラート、脂肪族ウレタンジアクリラート、脂肪族ウレタントリアクリラート、芳香族ウレタンジアクリラート、モノメトキシトリメチロールプロパンエトキシラートジアクリラートおよびトリプロピレングリコールジアクリラートからなる群から選択される。一実施形態においては、有機液体は、全有機液体に基づいて少なくとも0.1重量、または1重量以上の極性有機液体を含む。有機液体は、場合によっては、さらに水を含む。一実施形態においては、有機液体は水を含まない。有機液体が水を含むときには、存在量は、一実施形態においては、有機液体水の総量に基づいて70以下、または50以下、または40重量以下である。必要に応じて、組成物は、他の成分、例えば、樹脂これは、有機媒体をまだ構成していない、結合剤、流動化剤、抗沈降剤、可塑剤、界面活性剤、消泡剤、レオロジー調節剤、レベリング剤、光沢調節剤および防腐剤を含み得る。組成物は、代表的には、1から95重量の粒子状固体を含み、正確な量は固体の性質に依存し、量は、固体の性質および固体と極性有機液体の相対密度に依存する。例えば、固体が有機顔料などの有機材料である組成物は、一実施形態においては、15から60重量の固体を含むのに対して、固体が無機顔料、充填剤、または増量剤などの無機材料である組成物は、一実施形態においては、組成物の総重量に基づいて40から90重量の固体を含む。組成物は、分散系を調製することが知られている従来の方法のいずれかによって調製され得る。したがって、固体、有機媒体および分散剤は、任意の順序で混合され得る。次いで、混合物を機械的処理に供して、例えば、分散系が形成されるまでボールミル、ビーズミル、グラベルミルまたはプラスチックミルで粉砕することによって、固体の粒子を適切なサイズに小さくすることができる。あるいは、固体を単体で、または有機媒体もしくは分散剤のいずれかと混合して、処理して、その粒径を減少させることができる。次いで、他の成分単数または複数を添加し、混合物を撹拌して組成物を提供することができる。一実施形態においては、本発明の組成物は液体分散系に適している。分散系は、ナノ分散系代表的には、平均粒径100nm以下またはミクロ分散系代表的には、平均粒径100nm超から3ミクロンであり得る。一実施形態においては、かかる分散組成物は、a粒子状固体0.5から40部、b本明細書に開示するポリマー0.5から30部、およびc有機媒体または水性媒体30から99部を含む。ここで、すべての部は重量部であり、量abc=100である。一実施形態においては、成分aは顔料0.5から40部を含み、かかる分散系は液体インク、塗料およびミルベースとして有用である。一実施形態においては、成分aは顔料0.5から40部を含み、かかる分散系は液体インクとして有用である。粒子状固体および本明細書に開示するポリマーを乾燥形態で含む組成物が必要である場合、有機液体は、代表的には、蒸発などの簡単な分離手段によって粒子状固体から容易に除去され得るように、揮発性である。一実施形態においては、組成物は有機液体を含む。乾燥組成物は、本明細書に開示するポリマー生成物および粒子状固体から本質的になる場合、代表的には、粒子状固体の重量に基づいて少なくとも0.2、少なくとも0.5または少なくとも1.0のポリマーを含む。一実施形態においては、乾燥組成物は、粒子状固体の重量に基づいて100重量以下、50重量以下、20重量以下または10重量以下の本明細書に開示するポリマーを含む。一実施形態においては、本明細書に開示するポリマーは、0.6重量から8重量で存在する。上に開示したように、本発明の組成物は、粒子状固体が本明細書に開示するポリマーの存在下で有機液体中で粉砕される、ミルベースの調製に適している。したがって、本発明の更なる一実施形態によれば、粒子状固体、有機液体、および本明細書に開示するポリマーを含む、ミルベースが提供される。代表的には、ミルベースは、ミルベースの総重量に基づいて20から70重量の粒子状固体を含む。一実施形態においては、粒子状固体は、ミルベースの10重量以上または20重量以上である。かかるミルベースは、場合によっては、粉砕前または後のいずれかに添加される結合剤を含むことができる。結合剤は、有機液体が揮発すると組成物を結合することができるポリマー物質である。結合剤は、天然および合成物質を含めて、ポリマー物質であり得る。一実施形態においては、結合剤としては、ポリメタアクリラート、ポリスチレン、ポリエステル、ポリウレタン、アルキド、セルロースなどの多糖、およびカゼインなどの天然タンパク質が挙げられる。一実施形態においては、結合剤は、組成物中に、粒子状固体の量に基づいて100を超えて、200を超えて、300を超えて、または400を超えて、存在する。ミルベース中の任意に選択される結合剤の量は、広範に変わり得るが、代表的にはミルベースの連続/液相の10重量以上であり、20重量以上であることが多い。一実施形態においては、結合剤の量は、ミルベースの連続/液相の50重量以下または40重量以下である。ミルベース中の分散剤の量は、粒子状固体の量に依存するが、代表的には、ミルベースの0.5から5重量である。本発明の組成物から作製された分散系およびミルベースは、溶媒系と水系の両方のコーティングおよび塗料、特にハイソリッド塗料;インク、特にオフセット、フレキソ、グラビア、放射線硬化およびスクリーンインク;非水系セラミックプロセス、特にテープコーティング、ドクターブレード、押し出しおよび射出成形型プロセス、複合材、化粧品、接着剤およびプラスチック材料における使用に適する。一実施形態においては、分散系およびミルベースは、インク、特にオフセット、フレキソ、グラビア、放射線硬化およびスクリーンインク用の本発明の組成物から作製され得る。一実施形態においては、本発明の組成物は、さらに、1種類以上の追加の公知の分散剤を含む。以下の実施例で本発明を説明する。これらの実施例は、すべてを網羅するものではなく、本発明の範囲を限定するものでもない。化学物質はすべて、特に記述しない限り、Aldrichから購入された。ポリマーは、サイズ排除クロマトグラフィーによってポリスチレン標準に対して特徴づけられた。比較例1COMPA1:丸底フラスコにSulfonamine登録商標L-207Huntsman製100部およびDER33116.4部、DowChemicals製を充填する。DER31はDowによってビスフェノールAとエピクロロヒドリンとの反応からのポリエポキシドとして報告され、エポキシド当量が約182~192g/eqであり、主にビスフェノールAのジグリシジルエーテルDGEBAであるが、より高分子量のそのオリゴマー約10~15モルを含む例えば、一部の分子は、オリゴマー1個当たり2個以上のビスフェノールA系繰り返し単位および3個以上のエピクロロヒドリン系繰り返し単位を有する。反応混合物を90°Cで20時間保持する。得られた生成物は、Mn=5900およびMw=9100であった。この生成物は、国際公開第2005/113676号の調製実施例5に類似している。実施例1EX1:丸底フラスコにSulfonamine登録商標L-207Huntsman製100部およびDER33129.09部、DowChemicals製、およびドデシルアミンAldrich製7.96部を充填する。反応混合物を90°Cで20時間保持する。得られた生成物は、Mn=8500およびMw=17,400であった。実施例2EX2:丸底フラスコにSulfonamine登録商標L-207Huntsman製100部およびDER33129.09部、DowChemicals製、およびオクタデシルアミンAldrich製11.57部を充填する。反応混合物を90°Cで20時間保持する。得られた生成物は、Mn=7700およびMw=16,500であった。実施例3EX3:丸底フラスコにSulfonamine登録商標L-207Huntsman製100部およびDER33129.09部、DowChemicals製、およびオクチルアミンAldrich製5.55部を充填する。反応混合物を90°Cで20時間保持する。得られた生成物は、Mn=7500およびMw=16,900であった。分散評価組成物1:ミルベースを調製することによって分散系を調製する。分散剤CE1および実施例EX1からEX30.5部を水3部およびイソプロピルアルコール3部に溶解させることによってミルベースを調製する。3mmガラスビーズ20部および顔料3.5部を添加し、内容物を水平振とう機によって16時間粉砕する。評価した顔料としては、HostapermGreenGNX顔料Clariant製およびMonastralBlueBG顔料ICIChemicals製が挙げられる。形成された分散系を以下に要約する。分散評価組成物2:分散剤CE1および実施例EX1からEX30.9部を水7.6部に溶解させることによってミルベース分散系を調製する。3mmガラスビーズ20部および青色顔料ToyoInk製LionelBlueFG7400G、1.5部を添加し、内容物を水平振とう機によって16時間粉砕する。ミルベースはすべて優れた流動性を示した。次いで、ミルベースの粒径PSをNanotrac登録商標NPA251粒径分析計で測定した。平均等価直径D50を使用して、分散系の粒径を比較した。次いで、分散系5部を、水16部、2-ピロリジノン0.5部、1,5-ペンタンジオール1.25部、グリセロール2.5部、Tegowet5000.125部、Tego製を含むインク溶液で希釈する。インク溶液をオーブン中に70°Cで2週間保存し、粒径を5、8および14日後に測定する。得られたデータは、以下のとおりである。脚注:F.D.は、分散系が凝集したことを示す5日後の粒径600nm超。上記試験から得られるデータによれば、本発明の組成物は、比較例分散剤を含む組成物よりも高いミルベース粘度および高い水性分散系安定性の少なくとも1つを示す。上で言及した文書の各々を参照により本明細書に援用する。実施例を除いて、または特に明示しない場合、この記述において物質、反応条件、分子量、炭素原子数などの量を画定するすべての数量は、約という語によって修飾されると理解すべきである。別段の記載がない限り、本明細書で言及する各化学物質または組成物は、市販グレードの物質であると解釈すべきであり、異性体、副生成物、誘導体、および市販グレードに存在すると通常は理解される他の物質を含み得る。しかし、各化学成分の量は、別段の記載がない限り、市販物質中に慣習的に存在し得る任意の溶媒または希釈油を除いて示される。本明細書に記載の上限および下限の、量、範囲、ならびに比の限度は、独立に組み合わせることができることを理解されたい。同様に、本発明の各要素の範囲および量は、他の要素のいずれかの範囲または量と一緒に使用することができる。本明細書ではヒドロカルビル置換基またはヒドロカルビル基という用語は、当業者に周知であるその通常の意味で使用される。具体的には、それは、分子の残部に直接結合した炭素原子を有し、主に炭化水素の特性を有する、基を指す。ヒドロカルビル基の例としては、以下が挙げられる。i炭化水素置換基、すなわち、脂肪族例えば、アルキルまたはアルケニル、脂環式例えば、シクロアルキル、シクロアルケニル置換基、芳香族置換芳香族置換基、脂肪族置換芳香族置換基、脂環式置換芳香族置換基、および環が分子の別の部分を介して完結する例えば、2個の置換基が一緒に環を形成する環式置換基、ii置換炭化水素置換基、すなわち、本発明の文脈において、置換基の主として炭化水素の性質を変えない非炭化水素基を含む置換基例えば、ハロ特にクロロおよびフルオロ、ヒドロキシ、アルコキシ、メルカプト、アルキルメルカプト、ニトロ、ニトロソおよびスルホキシ、ならびにiiiヘテロ置換基、すなわち、主として炭化水素の性質を有するが、本発明の文脈において、環または鎖中に炭素以外を含み、それ以外は炭素原子で構成されるものであり、ピリジル、フリル、チエニルおよびイミダゾリルとしての置換基を包含する、置換基。ヘテロ原子としては、硫黄、酸素および窒素が挙げられる。一般に、2個以下または1個以下の非炭化水素置換基が、ヒドロカルビル基中の10個の炭素原子ごとに存在し、代表的には、ヒドロカルビル基中に非炭化水素置換基は存在しない。本発明をその好ましい実施形態に関連して説明したが、本明細書を読むことによって、その種々の改変が当業者に明白になるであろうことを理解されたい。したがって、本明細書に開示する本発明は、添付の特許請求の範囲内にあるかかる改変を包含するように意図されることを理解されたい。"